Brevet FR2072066A1 — publié le 19710924

i 2072066 La présente invention a pour objet un procédé de fabrication d'une suture chirurgicale, caractérisé par le fait qu'on trempe au silicone le fil constituant ladite suture, cela en l'immergeant dans un bain de silicone liquide sans présence de solvant. 5 L'invention a également pour objet la suture chirurgicale ob tenue par la mise en oeuvre du procédé susmentionné. On a déjà eu l'idée de traiter des sutûres chirurgicales, plus particulièrement des fils de soie, au silicone, mais par des procédés dits " à sec ", c'est à dire dans lesquels la suture, une 10 fois siliconée, est sèche. En effet, ces procédés utilisent des solvants au moyen desquels est déposé le silicone, ces solvants s'évaporant ensuite, laissant le silicone à l'état sec à la surface du fil. Les avantages des fils ainsi siliconés par rapport aux fils 15 non traités sont minimes. Le but de la présente invention est de fournir tin procédé pour siliconer vin fil de suture chirurgicale grâce auquel le fil obtenu présente tous les avantages qu'il est permis d'escompter de la présence du silicone. 20 Dans un mode d'exécution préféré du procédé suivant l'inven tion, on plonge le fil constituant la suture chirurgicale, résor-bable ( par exemple de catgut ) ou non ( par exemple de soie ), dans ion bain de diméthylpolysiloxane de viscosité de 550 cts, maintenu à une température de 40°C, pendant deux heures. 25 Une fois retirée du bain et'égouttée, la suture reste " trem pée " par la solution qui ne se déssèche pas. L'expérience a montré que les sutures ainsi réalisées présentent une tolérance et une résistance accrues. Elles sont plus malléables et glissent mieux lors de l'emploi. Elles peuvent en outre 30 être très aisément stérilisées, notamment par les gaz ou par des irradiations. Elles ne nécessitent pas d'être conservées dans un liquide, vu leur très grande stabilité vis-à-vïs des variations de température et' des conditions d'hygrométrie. L'absence de liquide de conservation a également pour conséquence de maintenir 35 au fil un diamètre parfaitement constant sur toute sa longeur. Enfin, dans le cas de fils résorbables ( catgut ), les fils traités selon la présente invention se sont révélés présenter une capacité de résorption beaucoup plus rapide que les fils non traités. 40 Les conditions de siliconisation pourront varier dans de très 70 47118 2 2072066 larges mesures : ainsi selon la viscosité du produit utilisé, pouvant aller de 20 à 1000 cts par exemple, la durée d'immersion du fil dans le bain pourra varier de quelques heures à quelques jours, par exemple une semaine, alors que la température à laquelle le 5 bain est maintenu pendant l'immersion pourra varier par exemple de la température ambiante à 100°C. Enfin, en lieu et place du diméthylpolysiloxane, on pourra utiliser, pour le traitement du fil par immersion, d'autres sili-cones liquides, mais toujours sans présence de solvant. BAD ORIGINAL 70 47118 3 2072066 REVENDICATIONS 1- Procédé de fabrication d'une suture chirurgicale et suture comportant application du procédé, caractérisés par le fait qulon trempe au silicone le fil constituant ladite suture, cela en l'immergeant dans un bain de silicone liquide sans présence de solvant. 5 2- Procédé de fabrication d'une suture chirurgicale et suture comportant application du procédé, caractérisés par le fait que le bain utilisé pour l'immersion du fil est constitué par du diméthyl-polysiloxane. 3 - Procédé de fabrication d'une suture chirurgicale et suture 10 comportant application du procédé, caractérisés par le fait que la viscosité du bain varie de 20 à 1000 cts. 4 - Procédé de fabrication d'une suture chirurgicale et suture comportant application du procédé, caractérisés par le fait que la durée de l'immersion du fil dans le bain varie de deux heures à 15 plusieurs jours. 5 - Procédé de fabrication d'une suture chirurgicale et suture comportant application du procédé, caractérisés par le fait que la température du bain pendant l'immersion du fil varie de la température ambiante de 100°C. 20 6 - Procédé de fabrication d'une suture chirurgicale et suture comportant application du procédé, caractérisés par le fait qu'on utilise un fil non résorbable. 7 - Procédé de fabrication d'une suture chirurgicale et suture comportant application du procédé,selon les revendications 1 et 6, 25 caractérisés par le fait qu'on utilise un fil de soie. 8 - Procédé de fabrication d'une suture chirurgicale et suture comportant application du procédé, caractérisés par le fait qu'on utilise un fil résorbable. 9 - Procédé de fabrication d'une suture chirurgicale et suture JO comportant application du procédé, selon les revendications 1 et 8, caractérisés par le fait qu'on utilise un fil de catgut. 10 - Procédé de fabrication d'une suture chirurgicale et suture comportant application du procédé, caractérisés par le fait que le fil dédite suture est enrobé de diméthylpolysiloxane.